(57)【要約】少なくとも選択された実施態様に従って、電池セパレータまたはセパレータ膜は、１または複数の共押出され、任意に別のポリマー膜に積層されるかまたは接着される多重ミクロ層膜を含む。本明細書に記載のセパレータは、改良された強度、例えば、特に特定の厚さでの改良された穿刺強度を提供し得、および改良されたシャットダウン、および／または割れの減少傾向を示し得る。【選択図】なし
2018535517.tif 000002
【特許請求の範囲】
【請求項１】
２μｍ未満の厚さを有する複数の多孔質ポリマーミクロ層またはポリマーナノ層を含む少なくとも１つの微多孔質セパレータ膜またはサブ膜を含む、リチウム電池用の電池セパレータ。
【請求項２】
ポリマーミクロ層またはポリマーナノ層を有する複数の前記セパレータ膜またはサブ膜が、互いに積層されるか、または微多孔質ポリマー膜に積層された、請求項１に記載の電池セパレータ。
【請求項３】
ポリマーミクロ層またはポリマーナノ層を有する前記セパレータ膜またはサブ膜の少なくとも１つが、少なくとも３つのポリマーミクロ層またはポリマーナノ層を有する、請求項１に記載の電池セパレータ。
【請求項４】
ポリマーミクロ層またはポリマーナノ層を有する前記セパレータ膜またはサブ膜の少なくとも１つが、１または複数のポリオレフィンから製造される、請求項１に記載の電池セパレータ。
【請求項５】
ポリマーミクロ層またはナノ層を有する前記セパレータ膜またはサブ膜の少なくとも１つが、共押出し乾式法ポリオレフィンミクロ層またはポリオレフィンナノ層からなる、請求項１に記載の電池セパレータ。
【請求項６】
ポリマーミクロ層またはポリマーナノ層を有する少なくとも２つの前記セパレータ膜またはサブ膜を含む、請求項１に記載の電池セパレータ。
【請求項７】
ポリマーミクロ層またはナノ層を有する少なくとも３つの前記セパレータ膜またはサブ膜を含む、請求項１に記載の電池セパレータ。
【請求項８】
請求項１に記載の電池セパレータを含むリチウム電池。
【請求項９】
他のポリマー膜に積層または接着された、２μｍ未満の厚さを有する１または複数の微多孔質の共押出し多重ミクロ層または多重ナノ層のポリマー膜またはサブ膜を含む膜。
【請求項１０】
他のポリマー膜に積層または接着された、２μｍ未満の厚さを有する１または複数の共押出された多重ミクロ層膜を含む電池セパレータであって、前記セパレータが、改良された強度、および／または改良されたシャットダウン、および／または割れの減少傾向のうちの少なくとも１つを提供する電池セパレータ。
【請求項１１】
他のポリマー膜に積層または接着された、１または複数の共押出された多重ミクロ層または多重ナノ層膜を含み、改良された強度、および／または改良された穿刺強度、改良されたシャットダウン、および／または割れの減少傾向のうちの少なくとも１つを示すセパレータ膜。
【請求項１２】
請求項９に記載の膜を含むリチウム電池。
【請求項１３】
請求項１０に記載の電池セパレータを含むリチウム電池。
【請求項１４】
請求項１１に記載の電池セパレータを含むリチウム電池。
【請求項１５】
請求項１に記載の電池セパレータを含む二次リチウム電池。
【請求項１６】
請求項１に記載の電池セパレータを含むリチウムイオン電池。
【発明の詳細な説明】
【技術分野】
【０００１】
（関連出願の相互参照）
本出願は、２０１５年１１月１１日に出願されたアメリカ合衆国仮特許出願シリアル番号６２／２５３，９３２の優先権および利益を主張し、参照にすることにより本明細書に完全に組み入れられる。
【０００２】
本開示または発明は、新規のまたは改良された膜層、膜またはセパレータ膜、このような膜を含む電池セパレータ、および／または関連する方法に関する。少なくとも選択された実施態様に従って、本開示または発明は、新規のまたは改良された多孔質膜またはセパレータ膜、このような膜を含む電池セパレータ、および／または関連する方法に関する。少なくとも特定の実施態様に従って、本開示または発明は、新規のまたは改良された微多孔膜またはセパレータ膜、ミクロ層膜、１つまたは複数のミクロ層膜を含む多層膜、このような膜を含む電池セパレータ、および／または関連する方法に関する。少なくともある選択された実施態様に従って、本開示または発明は、１つまたは複数の新規のまたは改良された外層および／または内層、外層および内層を有する多層微多孔膜またはセパレータ膜、ミクロ層膜、外層および内層を有する多層微多孔膜、またはセパレータ膜に関し、その層の一部が共押出によって作られ、その層の全部が、一緒に積層されて新規の、最適化されたまたは改良された膜またはセパレータ膜を形成する。いくつかの実施態様において、ある層は、ホモポリマー、コポリマー、および／またはポリマーブレンドを含む。
【０００３】
本発明は、このような膜、セパレータ膜またはセパレータの製造方法、および／またはこのような膜、セパレータ膜またはセパレータの、例えばリチウム電池セパレータとして使用する方法にも関する。少なくとも選択された実施態様に従って、本出願または発明は、新規のまたは改良された多層および／またはミクロ層の多孔または微多孔膜、セパレータ膜、セパレータ、複合材、電気化学デバイス、電池、そのような膜、セパレータ、複合材料、デバイスおよび／または電池の製造方法に関する。少なくともある選択された実施態様に従って、本発明は、多層構造の１つまたは複数の層が、複数の押出機を有する多層またはミクロ層共押出ダイにおいて製造される、多層である新規の改良されたセパレータ膜に関する。改良された膜、セパレータ膜、またはセパレータは、好ましくは、改良されたシャットダウン、改良された強度、改良された絶縁破壊強度、および／または割れの減少傾向を示すことができる。
【背景技術】
【０００４】
微多孔電池セパレータ膜および特定の耐スプリット性または耐引裂性微多孔膜における割れを減少させる方法は、米国特許第６，６０２，５９３号に提供されている。このような特許には、とりわけ、ブローンフィルム法によってフィルム前駆体を押し出し、ブローフィルム押出中に少なくとも約１．５のブローアップ比（ＢＵＲ）を使用する方法が記載されている。
【０００５】
米国特許第８，７９５，５６５号には、とりわけ、制御されたＭＤ緩和処理工程を有する乾式法前駆体膜のＭＤおよびＴＤの両方の延伸を伴う二軸延伸技術が記載されている。８，７９５，５６５号特許の図１〜３に示された膜などの二軸延伸膜は、いくらかの減少された割れまたは引き裂きを有し得る。二軸延伸微多孔膜が穿刺強度試験法を用いて強度試験される場合、試験試料の穿刺部位は、細長い割れとは相対する丸い穴であってもよい。
【０００６】
米国特許第８，４８６，５５６号は、とりわけ、増大した強度を有する多層電池セパレータ膜を開示する。あるメルトフローインデックスを有する高分子量ポリプロピレン樹脂を用いて、米国特許第８，４８６，５５６号に記載された多層セパレータを製造した。
【０００７】
典型的には一軸または二軸に延伸され、バランスのとれたＭＤおよびＴＤ強度特性を有する、湿式法微多孔質電池セパレータ膜も記載されている。湿式法を用いて製造された微多孔膜の例は、米国特許第６，６６６，９６９号；５，０５１，１８３号；６，０９６，２１３号；および６，１５３，１３３号に記載されている。
【０００８】
電池セパレータ膜として使用するためなどの微多孔多層膜を製造するさまざまな既知の方法は、二層以上の単層前駆体を一緒に積層または接着すること、または二層以上の膜を同時に共押出ダイを用いて共押出することを含む。上述の方法は、特定の一次電池および／またはリチウムイオン充電式電池などの二次電池などの適用における再使用のための強度および／または性能特性のバランスを完全に最適化することはできない。
【発明の概要】
【発明が解決しようとする課題】
【０００９】
従って、改良された引張強度および改良された絶縁破壊強度などのさまざまな改良を有する、新規のまたは改良された共押出または積層された多層微多孔膜、ベースフィルムまたは電池セパレータに対するニーズがある。
【００１０】
少なくとも選択された実施態様に従って、本出願または発明は、上のニーズまたは問題に対処することができ、新規のまたは改良された共押出または積層された、多層多孔質、マクロ多孔質、メソ多孔質、微多孔またはナノ多孔膜、ベースフィルム、または改良された引張強度および改良された絶縁破壊強度などのさまざまの改良を有する電池セパレータに対するニーズに対処することができ、および／または新規の、または改良された共押出および／または積層された多層、および／または多層ミクロ層（または多層ナノ層）の、微多孔膜、ベースフィルム、または多分に好ましくは改良されたシャットダウン、機械的強度、空隙率、透気度、割れ性（減少した割れ）、引張強度、耐酸化性、接着性、湿潤性、および／または絶縁破壊強度などのさまざまな改良を有する電池セパレータ、および／または新規のまたは改良された膜層、膜またはセパレータ膜、このような膜を含む電池セパレータ、および／または関連する方法を提供し得る。
【課題を解決するための手段】
【００１１】
少なくとも選択された実施態様に従って、本開示または発明は、新規のまたは改良された多孔質膜またはセパレータ膜、このような膜を含む電池セパレータ、および／または関連する方法に関する。少なくとも特定の実施態様に従って、本開示または発明は、新規のまたは改良された微多孔膜またはセパレータ膜、ミクロ層膜、１つまたは複数のミクロ層膜を含む多層膜、このような膜を含む電池セパレータ、および／または関連する方法に関する。少なくともある選択された実施態様に従って、本開示または発明は、１つまたは複数の新規のまたは改良された外層および／または内層を有するセパレータ膜、ミクロ層膜、多層微多孔膜または外内層を有する新規の、最適化されたまたは改良された微多孔膜またはセパレータ膜に関し、その層の一部は共押出により形成され、その層の全てが一緒に積層されて、新規の、最適化されたまたは改良された膜またはセパレータ膜を形成する。いくつかの態様において、ある層は、ホモポリマー、コポリマー、および／またはポリマーブレンドを含む。
【００１２】
本発明は、このような膜、セパレータ膜またはセパレータの製造方法、および／またはこのような膜、セパレータ膜またはセパレータの、例えばリチウム電池セパレータとして使用する方法にも関する。少なくとも選択された実施態様に従って、本出願または発明は、新規のまたは改良された多層および／またはミクロ層の多孔質または微多孔膜、セパレータ膜、セパレータ、複合材、電気化学デバイス、電池、そのような膜、複合材、デバイスおよび／または電池の製造方法に関する。少なくともある選択された実施態様に従って、本発明は、多層である新規で改良されたセパレータ膜に関し、多層構造の１つまたは複数の層が、多層またはミクロ層の、ダイに供給する１つまたは複数の押出機（典型的には、１つの層またはミクロ層当たり１つの押出機）を有する共押出ダイにおいて製造される。改良された膜、セパレータ膜および／またはセパレータは、好ましくは、改良されたシャットダウン、改良された強度、改良された絶縁破壊強度、および／または割れの減少傾向を示し得る。
【００１３】
少なくとも特定の実施態様に従って、本出願または発明は、上のニーズまたは問題に対処することができ、および／または新規の、または改良された多孔質膜または基材、セパレータ膜、セパレータ、複合材、電気化学デバイス、電池、このような膜または基材、セパレータ、および／または電池を製造する方法、および／またはこのような膜または基材、セパレータおよび／または電池を使用する方法を提供する。少なくとも特定の実施態様に従って、本電池セパレータは、別の膜に積層または接着された、同様のおよび／または別個のポリマーまたはコポリマーの１または複数の共押出多層膜を含むことができる。
【００１４】
例えば、限定するものではないが、特定の実施態様において、発明の電池セパレータは、互いに、または別のポリマー膜（同様のおよび／または別個のポリマーまたはコポリマーの単層または多層膜）に積層または接着された同様のおよび／または別個のポリマーまたはコポリマーの少なくとも２つの共押出多層膜を含んでいてもよい。
【００１５】
例えば、一実施態様の電池セパレータは、限定はされないが、ポリプロピレン（ＰＰ）単層に積層されたポリエチレン／ポリエチレン／ポリエチレン（ＰＥ／ＰＥ／ＰＥ）共押出三層膜を含むことができ、いくつかの態様においては、別のＰＥ／ＰＥ／ＰＥ共押出三層膜に積層され、以下の構造；［ＰＥ／ＰＥ／ＰＥ］／ＰＰ／［ＰＥ／ＰＥ／ＰＥ］または［ＰＥ／ＰＥ／ＰＥ］／ＰＰまたはＰＰ／［ＰＥ／ＰＥ／ＰＥ］／ＰＰまたは［ＰＥ／ＰＥ／ＰＥ］／ＰＰ／ＰＰまたは［ＰＥ／ＰＥ／ＰＥ］／［ＰＥ／ＰＥ／ＰＥ］／ＰＰ、または他の多層構造を形成し、個々の共押出ポリマー層の各々は、好ましくは厚さがμｍまたはナノメーター（ｎｍ）（ミクロ層またはナノ層）である。
【００１６】
他の実施態様において、ＰＥ／ＰＥ／ＰＥ共押出三層膜を共押出ＰＰ／ＰＰ／ＰＰ三層膜に積層し、いくつかの実施態様においては、さらに別のＰＥ／ＰＥ／ＰＥまたはＰＰ／ＰＰ／ＰＰ共押出三層膜に積層され、以下の構造；［ＰＥ／ＰＥ／ＰＥ］／［ＰＰ／ＰＰ／ＰＰ］／［ＰＥ／ＰＥ／ＰＥ］または［ＰＰ／ＰＰ／ＰＰ］／［ＰＥ／ＰＥ／ＰＥ］／［ＰＰ／ＰＰ／ＰＰ］または［ＰＥ／ＰＥ／ＰＥ］／［ＰＰ／ＰＰ／ＰＰ］または［ＰＥ／ＰＥ／ＰＥ］／［ＰＥ／ＰＥ／ＰＥ］／［ＰＰ／ＰＰ／ＰＰ］または［ＰＥ／ＰＥ／ＰＥ］／［ＰＰ／ＰＰ／ＰＰ］／［ＰＰ／ＰＰ／ＰＰ］または他の多層構造を形成し、個々の共押出ポリマー層の各々は、好ましくは厚さがμｍまたはナノメーター（ｎｍ）（ミクロ層またはナノ層）である。
【００１７】
さらに別の実施態様において、ＰＰ／ＰＥ／ＰＰまたはＰＰ／ＰＰ／ＰＰまたはＰＥ／ＰＥ／ＰＥまたはＰＥ／ＰＰ／ＰＥまたはＰＰ／ＰＰ／ＰＥまたはＰＥ／ＰＥ／ＰＰ共押出三層膜は、共押出ＰＰ／ＰＰ／ＰＰまたはＰＥ／ＰＥ／ＰＥまたはＰＰ／ＰＥ／ＰＰまたはＰＥ／ＰＰ／ＰＥまたはＰＰ／ＰＰ／ＰＥまたはＰＥ／ＰＥ／ＰＰ三層膜に積層されてもよく、いくつかの態様において、別のＰＰ／ＰＰ／ＰＰまたはＰＥ／ＰＥ／ＰＥまたはＰＰ／ＰＥ／ＰＰまたはＰＥ／ＰＰ／ＰＥまたはＰＰ／ＰＰ／ＰＥまたはＰＥ／ＰＥ／ＰＰ共押出三層膜にさらに積層され、以下の構造：［ＰＰ／ＰＥ／ＰＰ］／［ＰＰ／ＰＰ／ＰＰ］／［ＰＥ／ＰＥ／ＰＥ］または［ＰＰ／ＰＥ／ＰＰ］／［ＰＥ／ＰＥ／ＰＥ］／［ＰＰ／ＰＰ／ＰＰ］または［ＰＰ／ＰＰ／ＰＰ］／［ＰＥ／ＰＥ／ＰＥ］／［ＰＰ／ＰＰ／ＰＰ］または［ＰＰ／ＰＥ／ＰＰ］／［ＰＰ／ＰＥ／ＰＰ］／［ＰＰ／ＰＥ／ＰＰ］または［ＰＥ／ＰＥ／ＰＥ］／［ＰＥ／ＰＥ／ＰＥ］／［ＰＥ／ＰＥ／ＰＥ］または［ＰＥ／ＰＥ／ＰＥ］／［ＰＥ／ＰＥ／ＰＥ］または［ＰＥ／ＰＥ／ＰＥ］／［ＰＰ／ＰＰ／ＰＰ］または［ＰＰ／ＰＰ／ＰＰ］／［ＰＰ／ＰＰ／ＰＰ］または［ＰＰ／ＰＰ／ＰＰ］／［ＰＰ／ＰＰ／ＰＰ］／［ＰＰ／ＰＰ／ＰＰ］または［ＰＥ／ＰＥ／ＰＥ］／［ＰＥ／ＰＥ／ＰＥ］／［ＰＰ／ＰＰ／ＰＰ］または［ＰＰ／ＰＰ／ＰＰ］／［ＰＰ／ＰＰ／ＰＰ］／［ＰＥ／ＰＥ／ＰＥ］または［ＰＥ／ＰＥ／ＰＰ］／［ＰＰ／ＰＰ／ＰＰ］または［ＰＰ／ＰＰ／ＰＰ］／［ＰＰ／ＰＰ／ＰＥ］または［ＰＥ／ＰＰ／ＰＰ］／［ＰＰ／ＰＰ／ＰＰ］／［ＰＰ／ＰＰ／ＰＥ］または［ＰＥ／ＰＥ／ＰＰ］／［ＰＰ／ＰＥ／ＰＥ］または［ＰＰ／ＰＰ／ＰＰ］／［ＰＰ／ＰＰ／ＰＰ］／［ＰＰ／ＰＥ／ＰＥ］または他の組合せまたは多層構造を形成し、個々の共押出ポリマー層の各々は、好ましくは厚さがμｍまたはナノメーター（ｎｍ）（ミクロ層またはナノ層）である。
【００１８】
さらに他の実施態様において、ＰＰ／ＰＥ／ＰＰ、ＰＰ／ＰＰ／ＰＰまたはＰＥ／ＰＥ／ＰＥまたはＰＥ／ＰＰ／ＰＥまたはＰＥ／ＰＰ／ＰＰまたはＰＥ／ＰＥ／ＰＰまたはＰＰ＋ＰＥ／ＰＰ／ＰＰまたはＰＰ＋ＰＥ／ＰＰ／ＰＰ＋ＰＥまたはＰＰ＋ＰＥ／ＰＰ＋ＰＥ／ＰＰ＋ＰＥまたはＰＰ＋ＰＥ／ＰＥ／ＰＥまたはＰＰ＋ＰＥ／ＰＰ／ＰＥまたはＰＰ＋ＰＥ／ＰＥ／ＰＰまたはＰＰ、ＰＥまたはＰＰ＋ＰＥの他の共押出三層膜は、ＰＰ／ＰＥ／ＰＰまたはＰＰ／ＰＰ／ＰＰまたはＰＥ／ＰＥ／ＰＥまたはＰＥ／ＰＰ／ＰＥまたはＰＥ／ＰＰ／ＰＰまたはＰＥ／ＰＥ／ＰＰまたはＰＰ＋ＰＥ／ＰＰ／ＰＰまたはＰＰ＋ＰＥ／ＰＰ／ＰＰ＋ＰＥまたはＰＰ＋ＰＥ／ＰＰ＋ＰＥ／ＰＰ＋ＰＥまたはＰＰ＋ＰＥ／ＰＥ／ＰＥまたはＰＰ＋ＰＥ／ＰＰ／ＰＥまたはＰＰ＋ＰＥ／ＰＥ／ＰＰまたはＰＰ、ＰＥ、またはＰＰ＋ＰＥの他の三層膜に積層されてもよく、いくつかの実施態様において、別のＰＰ／ＰＥ／ＰＰまたはＰＰ／ＰＰ／ＰＰまたはＰＥ／ＰＥ／ＰＥまたはＰＥ／ＰＰ／ＰＥまたはＰＥ／ＰＰ／ＰＰまたはＰＥ／ＰＥ／ＰＰまたはＰＰ＋ＰＥ／ＰＰ／ＰＰまたはＰＰ＋ＰＥ／ＰＰ／ＰＰ＋ＰＥまたはＰＰ＋ＰＥ／ＰＰ＋ＰＥ／ＰＰ＋ＰＥまたはＰＰ＋ＰＥ／ＰＥ／ＰＥまたはＰＰ＋ＰＥ／ＰＰ／ＰＥまたはＰＰ＋ＰＥ／ＰＥ／ＰＰまたは他の ＰＰ、ＰＥ、またはＰＰ＋ＰＥの共押出三層膜にさらに積層され、以下の構造：［ＰＰ／ＰＥ／ＰＰ］／［ＰＰ／ＰＰ／ＰＰ］または［ＰＰ／ＰＥ／ＰＰ］／［ＰＥ／ＰＥ／ＰＥ］または［ＰＰ／ＰＰ／ＰＰ］／［ＰＥ／ＰＥ／ＰＥ］または［ＰＰ／ＰＥ／ＰＰ］／［ＰＰ／ＰＥ／ＰＰ］または［ＰＥ／ＰＥ／ＰＥ］／［ＰＥ／ＰＥ／ＰＥ］または［ＰＥ／ＰＥ／ＰＥ］／［ＰＰ／ＰＰ／ＰＰ］または［ＰＰ／ＰＰ／ＰＰ］／［ＰＰ／ＰＰ／ＰＰ］または［ＰＰ／ＰＰ／ＰＰ］／［ＰＰ／ＰＰ／ＰＰ］／［ＰＰ／ＰＰ／ＰＰ］または［ＰＥ／ＰＥ／ＰＥ］／［ＰＥ／ＰＥ／ＰＥ］／［ＰＰ／ＰＰ／ＰＰ］または［ＰＰ／ＰＰ／ＰＰ］／［ＰＰ／ＰＰ／ＰＰ］／［ＰＥ／ＰＥ／ＰＥ］または［ＰＰ／ＰＥ／ＰＥ］／［ＰＥ／ＰＥ／ＰＥ］または［ＰＰ／ＰＰ／ＰＥ］／［ＰＥ／ＰＥ／ＰＥ］または［ＰＥ／ＰＰ／ＰＰ］／［ＰＰ／ＰＰ／ＰＥ］または［ＰＰ＋ＰＥ／ＰＰ／ＰＰ］／［ＰＰ／ＰＰ／ＰＰ＋ＰＥ］または［ＰＰ／ＰＥ／ＰＰ］／［ＰＰ／ＰＰ／ＰＰ］／［ＰＥ／ＰＥ／ＰＥ］または［ＰＰ／ＰＥ／ＰＰ］／［ＰＥ／ＰＥ／ＰＥ］／［ＰＰ／ＰＰ／ＰＰ］または［ＰＰ／ＰＰ／ＰＰ］／［ＰＥ／ＰＥ／ＰＥ］／［ＰＰ／ＰＰ／ＰＰ］または［ＰＰ／ＰＥ／ＰＰ］／［ＰＰ／ＰＥ／ＰＰ］／［ＰＰ／ＰＥ／ＰＰ］または［ＰＥ／ＰＥ／ＰＥ］／［ＰＥ／ＰＥ／ＰＥ］／［ＰＥ／ＰＥ／ＰＥ］または［ＰＥ／ＰＥ／ＰＥ］／［ＰＥ／ＰＥ／ＰＥ］または［ＰＰ／ＰＰ／ＰＰ］／［ＰＰ／ＰＰ／ＰＰ］／［ＰＰ／ＰＰ／ＰＰ］または［ＰＥ／ＰＥ／ＰＥ］／［ＰＥ／ＰＥ／ＰＥ］／［ＰＰ／ＰＰ／ＰＰ］または［ＰＰ／ＰＰ／ＰＰ］／［ＰＰ／ＰＰ／ＰＰ］／［ＰＥ／ＰＥ／ＰＥ］または［ＰＰ／ＰＥ／ＰＥ］／［ＰＥ／ＰＥ／ＰＥ］／［ＰＥ／ＰＥ／ＰＰ］または［ＰＰ／ＰＰ／ＰＥ］／［ＰＥ／ＰＥ／ＰＥ］／［ＰＥ／ＰＰ／ＰＰ］または［ＰＥ／ＰＰ／ＰＰ］／［ＰＰ／ＰＰ／��Ｐ］／［ＰＰ／ＰＰ／ＰＥ］または［ＰＰ＋ＰＥ／ＰＰ／ＰＰ］／［ＰＰ／ＰＰ／ＰＰ］／［ＰＰ／ＰＰ／ＰＰ＋ＰＥ］または［ＰＰ／ＰＥ／ＰＰ］／［ＰＰ／ＰＥ／ＰＥ］または［ＰＥ／ＰＰ／ＰＥ］／［ＰＥ／ＰＰ／ＰＰ］または［ＰＥ／ＰＥ／ＰＰ］／［ＰＰ／ＰＥ／ＰＥ］または［ＰＰ＋ＰＥ／ＰＰ／ＰＰ］／［ＰＰ／ＰＰ／ＰＰ＋ＰＥ］または［ＰＰ＋ＰＥ／ＰＰ／ＰＰ＋ＰＥ］／［ＰＰ＋ＰＥ／ＰＰ＋ＰＥ／ＰＰ＋ＰＥ］または［ＰＰ＋ＰＥ／ＰＥ／ＰＥ］／［ＰＰ＋ＰＥ／ＰＰ／ＰＥ］または［ＰＰ＋ＰＥ／ＰＥ／ＰＥ］／［ＰＰ＋ＰＥ／ＰＰ／ＰＥ］／［ＰＰ＋ＰＥ／ＰＥ／ＰＰ］またはＰＰ、ＰＥ、またはＰＰ＋ＰＥ層の他の組合せまたはサブコンビネーション（ブレンド、混合物またはコポリマー）、ミクロ層、ナノ層、またはそれらの組合せ、または他の多層構造を形成し、個々の共押出ポリマー層の各々は、好ましくは厚さがμｍまたはナノメーター（ｎｍ）（ミクロ層またはナノ層）である。
【００１９】
ある多層ポリマー膜実施態様（二層、三層、四層、五層など）が好ましいが、（および１つまたは複数の層、処理、材料、またはコーティング（ＣＴ）、および／またはネット、メッシュ、マット、織布、または不織布（ＮＷ）が両面、または多層膜内に添加し得、それらには１つまたは複数の共押出層またはサブ層（ＣＸ）を含むことができ、限定されないが、例えばＣＴ／Ｍ、ＮＷ／Ｍ、ＣＴ／Ｍ／ＣＸ、ＣＴ１／Ｍ／ＣＴ２、ＣＴ／ＣＸ１／ＣＸ２／ＮＷ、ＣＴ１／ＣＸ１／ＣＸ２／ＣＸ３／ＣＴ２、ＣＴ／ＣＸ１／ＣＸ２、ＣＸ１／ＣＸ２、ＣＸ１／ＣＸ２、ＮＷ１／ＣＸ１／ＣＸ２／ＣＸ３／ＮＷ２、ＣＴ／ＮＷ／ＣＸ１／ＣＸ２、ＣＸ１／ＮＷ／ＣＸ２、ＣＸ１／ＣＴ／ＣＸ２、およびまたはＭ、ＣＸ、ＣＴ、および／またはＮＷの組合せまたはサブコンビネーションを含み）それは、ＰＰ、ＰＥ、またはＰＥ＋ＰＰ（好ましくは１より多い）の１つまたは複数のミクロ層またはナノ層からなる単一層または単層または多層膜（Ｍ）または実施態様（および１または複数のコーティング（ＣＴ）および／または不織布（ＮＷ）が、限定するものではないが、ＣＴ／Ｍ、ＮＷ／Ｍ、ＣＴ／Ｍ／ＣＸ、ＣＴ／ＣＸ／ＮＷ，ＣＴ１／ＣＸ／ＣＴ２，ＮＸ１／ＣＸ／ＮＷ２，ＣＴ／ＣＸ／ＮＷ／ＣＴ，ＮＷ１／ＣＸ／ＮＷ２／ＣＴ，ＣＴ１／ＮＷ／ＣＸ／ＣＴ２、およびまたはＭ、ＣＸ、ＣＴおよび／またはＮの組合せまたはサブコンビネーションなどの膜（ＭまたはＣＸ）の片側または両側に、添加し得る）と期待され、および１または複数の他の膜（押出、または共押出）ＰＰまたはＰＥまたはＰＥ＋ＰＰまたはＰＰ／ＰＥまたはＰＰ／ＰＰまたはＰＥ／ＰＥまたはＰＰ＋ＰＥ／ＰＰまたはＰＰ＋ＰＥ／ＰＰ＋ＰＥまたはＰＰ＋ＰＥ／ＰＥまたはＰＰ／ＰＥ／ＰＰまたはＰＰ／ＰＰ／ＰＰまたはＰＥ／ＰＥ／ＰＥまたはＰＥ／ＰＰ／ＰＥまたはＰＥ／ＰＰ／ＰＰまたはＰＥ／ＰＥ／ＰＰまたはＰＰ＋ＰＥ／ＰＰ／ＰＰまたはＰＰ＋ＰＥ／ＰＰ／ＰＰ＋ＰＥまたはＰＰ＋ＰＥ／ＰＰ＋ＰＥ／ＰＰ＋ＰＥまたはＰＰ＋ＰＥ／ＰＥ／ＰＥまたはＰＰ＋ＰＥ／ＰＰ／ＰＥまたはＰＰ＋ＰＥ／ＰＥ／ＰＰ膜が積層されていてもよい、ＰＰまたはＰＥまたはＰＥ＋ＰＰまたはＰＰ／ＰＥまたはＰＰ／ＰＰまたはＰＥ／ＰＥまたはＰＰ＋ＰＥ／ＰＰまたはＰＰ＋ＰＥ／ＰＰ＋ＰＥまたはＰＰ＋ＰＥ／ＰＥまたはＰＰ／ＰＥ／ＰＰまたはＰＰ／ＰＰ／ＰＰまたはＰＥ／ＰＥ／ＰＥまたはＰＥ／ＰＰ／ＰＥまたはＰＥ／ＰＰ／ＰＰまたはＰＥ／ＰＥ／ＰＰまたはＰＰ＋ＰＥ／ＰＰ／ＰＰまたはＰＰ＋ＰＥ／ＰＰ／ＰＰ＋ＰＥまたはＰＰ＋ＰＥ／ＰＰ＋ＰＥ／ＰＰ＋ＰＥまたはＰＰ＋ＰＥ／ＰＥ／ＰＥまたはＰＰ＋ＰＥ／ＰＰ／ＰＥまたはＰＰ＋ＰＥ／ＰＥ／ＰＰ共押出膜の構造を含み得る。
【００２０】
それは、いくつかの態様において、さらに別のＰＰまたはＰＥまたはＰＥ＋ＰＰまたはＰＰ／ＰＥまたはＰＰ／ＰＰまたはＰＥ／ＰＥまたはＰＰ＋ＰＥ／ＰＰまたはＰＰ＋ＰＥ／ＰＰ＋ＰＥまたはＰＰ＋ＰＥ／ＰＥまたはＰＰ／ＰＥ／ＰＰまたはＰＰ／ＰＰ／ＰＰまたはＰＥ／ＰＥ／ＰＥまたはＰＥ／ＰＰ／ＰＥまたはＰＥ／ＰＰ／ＰＰまたはＰＥ／ＰＥ／ＰＰまたはＰＰ＋ＰＥ／ＰＰ／ＰＰまたはＰＰ＋ＰＥ／ＰＰ／ＰＰ＋ＰＥまたはＰＰ＋ＰＥ／ＰＰ＋ＰＥ／ＰＰ＋ＰＥまたはＰＰ＋ＰＥ／ＰＥ／ＰＥまたはＰＰ＋ＰＥ／ＰＰ／ＰＥまたはＰＰ＋ＰＥ／ＰＥ／ＰＰ膜（単数または複数）に積層されて、以下の構造：ＰＰまたはＰＥまたはＰＥ＋ＰＰまたはＰＰ／ＰＥまたはＰＰ／ＰＰまたはＰＥ／ＰＥまたはＰＰ＋ＰＥ／ＰＰまたはＰＰ＋ＰＥ／ＰＰ＋ＰＥまたはＰＰ＋ＰＥ／ＰＥまたは［ＰＰ／ＰＥ／ＰＰ］／［ＰＰ／ＰＰ／ＰＰ］または［ＰＰ／ＰＥ／ＰＰ］／［ＰＥ／ＰＥ／ＰＥ］または［ＰＰ／ＰＰ／ＰＰ］／［ＰＥ／ＰＥ／ＰＥ］または［ＰＰ／ＰＥ／ＰＰ］／［ＰＰ／ＰＥ／ＰＰ］または［ＰＥ／ＰＥ／ＰＥ］／［ＰＥ／ＰＥ／ＰＥ］または［ＰＥ／ＰＥ／ＰＥ］／［ＰＰ／ＰＰ／ＰＰ］または［ＰＰ／ＰＰ／ＰＰ］／［ＰＰ／ＰＰ／ＰＰ］または［ＰＰ／ＰＰ／ＰＰ］／［ＰＰ／ＰＰ／ＰＰ］／［ＰＰ／ＰＰ／ＰＰ］または［ＰＥ／ＰＥ／ＰＥ］／［ＰＥ／ＰＥ／ＰＥ］／［ＰＰ／ＰＰ／ＰＰ］または［ＰＰ／ＰＰ／ＰＰ］／［ＰＰ／ＰＰ／ＰＰ］／［ＰＥ／ＰＥ／ＰＥ］または［ＰＰ／ＰＥ／ＰＥ］／［ＰＥ／ＰＥ／ＰＥ］または［ＰＰ／ＰＰ／ＰＥ］／［ＰＥ／ＰＥ／ＰＥ］または［ＰＥ／ＰＰ／ＰＰ］／［ＰＰ／ＰＰ／ＰＥ］または［ＰＰ＋ＰＥ／ＰＰ／ＰＰ］／［ＰＰ／ＰＰ／ＰＰ＋ＰＥ］ま［ＰＰ／ＰＥ／ＰＰ］／［ＰＰ／ＰＰ／ＰＰ］／［ＰＥ／ＰＥ／ＰＥ］または［ＰＰ／ＰＥ／ＰＰ］／［ＰＥ／ＰＥ／ＰＥ］／［ＰＰ／ＰＰ／ＰＰ］または［ＰＰ／ＰＰ／ＰＰ］／［ＰＥ／ＰＥ／ＰＥ］／［ＰＰ／ＰＰ／ＰＰ］または［ＰＰ／ＰＥ／ＰＰ］／［ＰＰ／ＰＥ／ＰＰ］／［ＰＰ／ＰＥ／ＰＰ］または［ＰＥ／ＰＥ／ＰＥ］／［ＰＥ／ＰＥ／ＰＥ］／［ＰＥ／ＰＥ／ＰＥ］または［ＰＥ／ＰＥ／ＰＥ］／［ＰＥ／ＰＥ／ＰＥ］または［ＰＰ／ＰＰ／ＰＰ］／［ＰＰ／ＰＰ／ＰＰ］／［ＰＰ／ＰＰ／ＰＰ］または［ＰＥ／ＰＥ／ＰＥ］／［ＰＥ／ＰＥ／ＰＥ］／［ＰＰ／ＰＰ／ＰＰ］または［ＰＰ／ＰＰ／ＰＰ］／［ＰＰ／ＰＰ／ＰＰ］／［ＰＥ／ＰＥ／ＰＥ］または［ＰＰ／ＰＥ／ＰＥ］／［ＰＥ／ＰＥ／ＰＥ］／［ＰＥ／ＰＥ／ＰＰ］  ［ＰＰ／ＰＰ／ＰＥ］／［ＰＥ／ＰＥ／ＰＥ］／［ＰＥ／ＰＰ／ＰＰ］または［ＰＥ／ＰＰ／ＰＰ］／［ＰＰ／ＰＰ／ＰＰ］／［ＰＰ／ＰＰ／ＰＥ］または［ＰＰ＋ＰＥ／ＰＰ／ＰＰ］／［ＰＰ／ＰＰ／ＰＰ］／［ＰＰ／ＰＰ／ＰＰ＋ＰＥ］または［ＰＰ／ＰＥ／ＰＰ］／［ＰＰ／ＰＥ／ＰＥ］または［ＰＥ／ＰＰ／ＰＥ］／［ＰＥ／ＰＰ／ＰＰ］または［ＰＥ／ＰＥ／ＰＰ］／［ＰＰ／ＰＥ／ＰＥ］または［ＰＰ＋ＰＥ／ＰＰ／ＰＰ］／［ＰＰ／ＰＰ／ＰＰ＋ＰＥ］または［ＰＰ＋ＰＥ／ＰＰ／ＰＰ＋ＰＥ］／［ＰＰ＋ＰＥ／ＰＰ＋ＰＥ／ＰＰ＋ＰＥ］または［ＰＰ＋ＰＥ／ＰＥ／ＰＥ］／［ＰＰ＋ＰＥ／ＰＰ／ＰＥ］または［ＰＰ＋ＰＥ／ＰＥ／ＰＥ］／［ＰＰ���ＰＥ／ＰＰ／ＰＥ］／［ＰＰ＋ＰＥ／ＰＥ／ＰＰ］またはＰＰ、ＰＥ、またはＰＰ＋ＰＥ（ブレンド、混合物またはコポリマー）層のその他のかかる組合せ、またはサブコンビネーション、ミクロ層、ナノ層、それらの組合せ、または他の層構造を形成し、個々の共押出ポリマー層の各々は、好ましくは厚さがμｍまたはナノメーター（ｎｍ）（ミクロ層またはナノ層）である。
【００２１】
ミクロ層またはナノ層の各々は、ＰＰまたはＰＥまたはＰＥ＋ＰＰブレンド、混合物、コポリマーなどのようなポリオレフィン（ＰＯ）であることが好ましいかもしれないが、他のポリマー（ＰＹ）、添加剤、材料、充填剤、および／または粒子（Ｍ）、および／または同様のものが添加または使用され、ＰＰ＋ＰＹ、ＰＥ＋ＰＹ、ＰＰ＋Ｍ、ＰＥ＋Ｍ、ＰＰ＋ＰＥ＋ＰＹ、ＰＥ＋ＰＰ＋Ｍ、ＰＰ＋ＰＹ＋Ｍ、ＰＥ＋ＰＹ＋Ｍ、ＰＰ＋ＰＥ＋ＰＹ＋Ｍ、またはそれらのブレンド、混合物、コポリマーおよび／または同様のものなどの層、ミクロ層、ナノ層、または膜を形成してもよく、そのような層または膜は、１つまたは複数のＰＰまたはＰＥまたはＰＥ＋ＰＰ層または膜と組み合わせて使用することができることが期待される。
【００２２】
また、同一の、類似の、別個の、または異なるＰＰまたはＰＥまたはＰＥ＋ＰＰポリマー、ホモポリマー、コポリマー、分子量、ブレンド、混合物、コポリマーなどの層、ミクロ層、ナノ層または膜を多くの異なる組合せおよびサブコンビネーションに使用して、層、サブ層、膜、またはサブ膜を形成し得る。例えば、同一の、類似の、別個の、または異なる分子量のＰＰ、ＰＥおよび／またはＰＰ＋ＰＥポリマー、ホモポリマー、コポリマー、多重ポリマー、ブレンド、混合物および／または同様のものを各層または膜または各個々の層、ミクロ層、ナノ層、または膜に使用することができる。
【００２３】
このように、構造は、ＰＰ、ＰＥ、ＰＰ＋ＰＥ、ＰＰ１、ＰＰ２、ＰＰ３、ＰＥ１、ＰＥ２、ＰＥ３、ＰＰ１＋ＰＰ２、ＰＥ１＋ＰＥ２、ＰＰ１＋ＰＰ２＋ＰＰ３、ＰＥ１＋ＰＥ２＋ＰＥ３、ＰＰ１＋ＰＰ２＋ＰＥ、ＰＰ＋ＰＥ１＋ＰＥ２、ＰＰ１／ＰＰ２、ＰＰ１／ＰＰ２／ＰＰ１、ＰＥ１／ＰＥ２  ＰＥ１／ＰＥ２／ＰＰ１、ＰＥ１／ＰＥ２／ＰＥ３、ＰＰ１＋ＰＥ／ＰＰ２、または他の組合せまたは構造のさまざまな組合せ、サブコンビネーションを含み得る。例えば、本発明の膜またはセパレータの特性は、例えば、特定のポリマー、ブレンド、分子量ポリマーなどを外層または膜表面のみで使用することによって外層または膜表面を調整することによって、改良、修飾または最適化することができる。
【００２４】
非限定的な例として、外側のＰＥまたはＰＰ＋ＰＥ表面または層は改良されたピン除去（より低いＣＯＦ）を有し、高分子量（ＭＷ）ポリマー表面または層（ＰＰまたはＰＥ）は改良された穿刺強度を有し、ＰＰまたはＰＰ＋ＰＥ表面または層は、改良された耐酸化性を有し、高価な原材料（高価なポリマー）は、コストを低減するため等に限られた層で使用され得る。さらに、層またはミクロ層またはナノ層の各々は、ＰＰまたはＰＥまたはＰＥ＋ＰＰブレンド、混合物、コポリマーまたは同様のものなどのポリオレフィン（ＰＯ）であることが好ましいかもしれないが、他のポリマー（ＰＹ）、添加剤、薬剤、材料、充填剤および／または粒子（Ｍ）などを添加または使用することができ、１つまたは複数のＰＰまたはＰＥまたはＰＥ＋ＰＰ層または膜と組み合わせて使用することができ、コーティング（ＣＴ）または不織布（ＮＷ）を添加し得る異なる外側または表面層などの層、ミクロ層、ナノ層、または膜を形成し得ることが期待される。
【００２５】
本明細書の様々な発明の実施態様による単層または多層多孔質、微多孔質、またはナノ多孔質膜の製造は、改良されたシャットダウン、機械的強度、多孔度、透気度、耐酸化性、ピン除去、濡れ性および／または割れ性（低減された割れ）などの改良された特性を可能にし得る。
【００２６】
本発明の一実施態様において、多層膜をＰＥホモポリマー／ＰＥホモポリマーまたはＰＰホモポリマー／ＰＰホモポリマーの形態で押し出すことができ、またはこのような多層膜の１つまたは複数の層は、ＰＥ（複数）／ホモポリマーＰＥのブレンドなどの２種のポリマーのブレンドを含み得る。
【００２７】
ミクロ層膜前駆体は、積層または接着によって一緒に結合されてもよい。本明細書に記載される、おそらく好ましい電池セパレータは、総厚さが約３０μｍ未満、約２５μｍ未満、約２０μｍ未満、約１６μｍ未満、約１５μｍ未満、約１４μｍ未満、または 約１０μｍ未満、約９μｍ未満、約８μｍ未満、または約６μｍ未満（層の数に依存する）を示してもよく、同じ（またはそれより厚い）厚さの既知の電池セパレータと比較して、特に、同じ（またはそれより厚い）厚さの既知の乾式電池セパレータと比較したときに、割れ性の低下または割れの低下した傾向によって定義されるように、驚くべきことに増大する強度性能を示し得る。
【００２８】
割れまたは割れ性の改良は、複合割れ指数（ＣＳＩ）として本明細書で開示される試験方法によって定量化することができ、本明細書に記載の新規のまたは改良されたセパレータは、ＣＳＩの改良を有することができ、改良されたガーレー、改良された穿刺強度などのその他の改良も同様に提示し得る。
【００２９】
少なくとも一実施態様において、本発明の膜は、多くのミクロ層またはナノ層から構成され得、ここで、最終製品は、５０以上の個々のミクロ層またはナノ層の層を包含し得る。少なくとも特定の実施態様では、キャストフィルムまたはブローフィルムダイに入る前に、予備カプセル化フィードブロックによって、ミクロ層またはナノ層技術を創出することができる。
【００３０】
少なくとも選択された実施態様において、ミクロ層またはナノ層膜は、個々の共押出ミクロ層またはナノ層の３つ以上の層を包含し、改良された強度、改良されたサイクリング、より大きな屈曲度、および好ましい耐圧縮性および／または回復を有し得る。
【００３１】
少なくとも選択された実施態様において、ミクロ層またはナノ層膜は、個々の共押出ミクロ層またはナノ層の３つ以上の層を包含し、改良された強度、改良されたサイクリング、より大きな屈曲度、および／または好ましい耐圧縮性および／または回復を有し得る。
【００３２】
少なくとも選択された実施態様において、ミクロ層またはナノ層膜は、個々の共押出ミクロ層またはナノ層の９以上の層を包含し、改良された強度、改良されたサイクリング、より大きな屈曲度、および／または好ましい耐圧縮性および／または回復を有し得る。
【００３３】
少なくとも選択された実施態様において、ミクロ層またはナノ層膜は、個々の共押出ミクロ層またはナノ層の５以上の層を包含し、改良された強度、改良されたサイクリング、より大きな屈曲度、および／または好ましい耐圧縮性および／または回復を有し得る。
【００３４】
少なくともある選択された実施態様において、ミクロ層膜は、個々の共押出ミクロ層またはナノ層の３以上の層を包含し、改良された強度、改良されたサイクリング、より大きな屈曲度、および／または好ましい耐圧縮性および／または回復を有し得る。
【００３５】
少なくともある選択された特定の実施態様において、多層膜は、一緒に積層された個々の共押出ミクロ層の２つ以上の層を含み得、改良された強度、改良されたサイクリング、より大きな屈曲度および／または好ましい耐圧縮性および／または回復を有し得る。
【００３６】
少なくともある選択された特定の実施態様において、多層膜は、一緒に積層された個々の共押出ミクロ層の３以上の層を包含し得、改良された強度、改良されたサイクリング、より大きな屈曲度および／または好ましい耐圧縮性および／または回復を有し得る。
【図面の簡単な説明】
【００３７】
【図１】図１は、例示的な本発明の積層三層または三重三層微多孔膜三層／三層／三層（各三層層当たり９つの共押出されたミクロ層、および各三層層の各ＰＰまたはＰＥサブ層当たり３つのミクロ層を有する）の２，５００倍の倍率での部分的な断面走査型電子顕微鏡写真である（各層の少なくとも外側のＰＰ層は微多孔質である）。
【図２】図２は、図１の複合積層膜の表面三層構成要素またはサブ膜のポリプロピレン表面サブ層（ＰＰの３つのミクロ層）の一部の１５，０００倍での部分断面走査型電子顕微鏡写真（ＳＥＭ）である。
【図３】図３は、図１の３層膜の９つのミクロ層三層層の一つのポリエチレンサブ層（ＰＥの３つのミクロ層）の１５，０００倍での部分断面走査型電子顕微鏡写真（ＳＥＭ）である。
【図４】図４は、例示的な発明の構造のＥＨ１２１１と比較した改良されたサイクリング挙動を説明するグラフである。
【図５】図５は、ある構造のＥＨ１２１１と比較した圧縮弾性結果を説明するグラフである。
【図６】図６は、ある構造のＭｉｘ  Ｐ侵入試験結果をＥＨ１２１１との比較において説明するグラフである。
【図７】図７は、ミクロ層が層増加によるフィードブロックにおいて如何に作られ得るかを表す概略図である。
【図８】図８は、ミクロ層が層割れによって如何に作られるかを表す概略図である。
【図９】図９は、ＰＰ／ＰＥ／ＰＰ微多孔膜の例示的な発明の３層または三層（一緒に積層された３つの三重ミクロ層サブ層を有する合計で９つのミクロ層）の５０００倍の倍率での断面走査型電子顕微鏡写真（ＳＥＭ）である（少なくとも外側のＰＰサブ層は微多孔質である）。
【図１０】図１０は、図９の９つのミクロ層、３層膜のポリプロピレン表面サブ層（表面ＰＰミクロ層）の表面の３，０００倍の倍率での表面走査型電子顕微鏡写真（ＳＥＭ）である。この９つのミクロ層膜は、図１に示されるような３層膜の１つの層として使用され得た。
【図１１】図１１は、図９の９つのミクロ層層、３層膜のポリプロピレン表面サブ層（表面ＰＰミクロ層）の表面の一部の１０，０００倍の倍率での表面走査型電子顕微鏡写真（ＳＥＭ）である。
【図１２】図１２は、図９の９つのミクロ層、３層膜のポリプロピレン表面サブ層（表面ＰＰミクロ層）の表面の一部の３０，０００倍の倍率での表面走査型電子顕微鏡写真（ＳＥＭ）である。
【発明を実施するための形態】
【００３８】
少なくとも選択された実施態様、側面または目的に従って、本出願または発明は、上記のニーズまたは課題に取り組むことができ、および／または新規のまたは改良された膜層、多孔膜または基材、セパレータ膜、セパレータ、複合材、電気化学デバイス、電池、このような膜または基材、セパレータおよび／または電池を製造する方法、および／またはこのような膜または基材、セパレータおよび／または電池を使用する方法を提供し得る。
【００３９】
少なくとも特定の実施態様従って、本電池セパレータは、別のポリマー膜に積層または接着された１つまたは複数の共押出されたミクロ層またはミクロ層膜を含む。例えば、いくつかの例において、電池セパレータは、限定はされないが、ポリプロピレン（ＰＰ）単層ミクロまたはナノ層膜に積層され、およびいくつかの態様において、さらに別のＰＥ／ＰＥ／ＰＥ共押出ミクロ三層膜に積層されたポリエチレン／ポリエチレン／ポリエチレン（ＰＥ／ＰＥ／ＰＥ）の共押出されたミクロ三層膜、を含むことができ、以下の構造：［ＰＥ／ＰＥ／ＰＥ］／ＰＰ／［ＰＥ／ＰＥ／ＰＥ］を形成する。
【００４０】
選択された態様において、膜、膜前駆体、サブ膜、層、またはサブ層は、１または複数のミクロ層から構成されていてもよい。本明細書では、ミクロ層は、好ましくは約５μｍ未満、より好ましくは約４μｍ未満、さらにより好ましくは約３μｍ未満、おそらく最も好ましくは約２μｍ未満である、例えばポリマーまたはコポリマーブレンドの層または個々の層として定義される。選択された実施態様において、膜、膜前駆体、サブ膜、層、またはサブ層は、１または複数のナノ層から構成されていてもよい。ナノ層は、本明細書では、約１μｍ未満、より好ましくは約０．５μｍ未満、さらにより好ましくは約０．３μｍ未満、おそらく最も好ましくは約０．２μｍ未満である、例えばポリマーまたはコポリマーブレンドの層または個々の層として定義される。
【００４１】
新規の微多孔電池セパレータは、リチウムイオン二次電池に使用するために開発された。いくつかの実施態様において、おそらく好ましい発明のセパレータ膜、セパレータ、ベースフィルム、または膜は、ポリエチレン／ポリエチレン／ポリエチレン（ＰＥ／ＰＥ／ＰＥ）共押出ミクロ層（ＰＥミクロ三層）膜を含むことができ、そのミクロ層膜は、ポリプロピレン（ＰＰ）単層膜などの別の膜に積層され、場合によっては、別のＰＥ／ＰＥ／ＰＥ共押出膜にさらに積層され、以下の構造を形成する：［ＰＥ／ＰＥ／ＰＥ］／ＰＰ／［ＰＥ／ＰＥ／ＰＥ］。
【００４２】
多分好ましいセパレータ、膜またはベースフィルムの厚さは、５μｍ〜３０μｍの範囲であり得る。図１は、膜の３つの層（３つの層が一緒に積層されて膜を形成する）のそれぞれの９つのミクロ層共押出構造を示す。９つのミクロ層のポリマーサブ層のそれぞれには、ＰＰまたはＰＥサブ層を生成する３つのミクロ層がある。図２および３は、各層のミクロ層の各々間の連続性を強調する３つの層の拡大図を示す。図３は、ポリプロピレンとポリエチレンミクロ層との間の連続性を示す。図１〜３の少なくとも各９つのミクロ層共押出層のミクロ層は、未定義の隣接するミクロ層界面を有し、ミクロ層間のこの継ぎ目のない界面は、サイクリングの改良、表面積の増大、およびより高い屈曲度に寄与し得る。
【実施例】
【００４３】
実施例において、種々の膜が、［ＰＥ／ＰＥ／ＰＥ］／ＰＰ／［ＰＥ／ＰＥ／ＰＥ］の構造を有するように製造された。それらの特性は、すぐ下の表１に示されている。
本発明の実施例として製造されたさまざまな膜の実施例１、実施例２、および実施例３は、（以下の表１に示すように）対照比較例１よりも改良された穿刺強度および絶縁破壊（ＤＢ）における改良を示す。
【００４４】
【表１】
2018535517.tif 000003
【００４５】
少なくとも特定の実施態様に従って、本発明は多層電池セパレータまたはセパレータ膜に関し、その外面は、いくつかの例において共押出された複数の層、例えばポリエチレン（ＰＥ）ホモポリマー共押出多層膜を含み、これはポリプロピレン単層およびポリエチレンホモポリマーを含む追加の多層共押出多層膜に接着または積層される。
【００４６】
少なくとも特定の実施態様に従って、本発明は多層電池セパレータまたはセパレータ膜に関する。また、性能はさらに改良され、最適化され、選択され、制御などされ得る。
【００４７】
少なくとも特定の実施態様に従って、本発明は、多層電池セパレータまたはセパレータ膜に関し、その外面が複数の層を含み、その１つまたは複数の層がポリエチレン（ＰＥ）ブレンドおよび／またはＰＥコポリマーを含有し、それは、ポリプロピレン単層および追加の多層共押出多層膜に接着または積層され、その多層膜の１つまたは複数はポリエチレンブレンドおよび／またはＰＥコポリマーを含有する。
【００４８】
少なくとも特定の実施態様に従って、本発明は、多層電池セパレータまたはセパレータ膜に関し、その外面は複数の層を含み、その１つまたは複数の層はポリエチレン（ＰＥ）ホモポリマーを含有し、一方、その１つまたは複数の層は、ポリエチレンブレンドおよび／またはＰＥコポリマーを含有し、それは、ポリプロピレン単層および追加の多層共押出膜に接着または積層され、その１つまたは複数の層にはポリエチレンホモポリマーを含有し、一方で、その１つまたは複数の層には、ポリエチレンブレンドおよび／またはコポリマーブレンドを含有する。
【００４９】
そのような構造の他の可能性も本発明に含有され、少なくとも１つの共押出多層膜が少なくとも１つの他の膜に積層されて、共押出膜の側面を積層膜の側面と組み合わせた多層構造を形成する。
【００５０】
多層ポリオレフィン膜は、低いピン除去力、より速い濡れ性、良好なコーティング接着性、調整可能なシャットダウンなどを有する外面を提供するように設計される。ポリマーの各層は、多くの特性において顕著な改良を有する結果として生じる膜と積層または共押出される。本明細書に記載される本発明は、表面特性を改良するために、１つまたは複数の多層膜の共押出および積層の両方を利用する。少なくとも特定の実施態様に従って、本発明は、改良されたシャットダウン機能、改良された縦方向の強度、および絶縁破壊の増加を有する外面を提供し得る。
【００５１】
本発明の電池セパレータに使用され得るポリマーまたはコポリマーは、押出し可能なポリマーまたはコポリマーである。このようなポリマーは、典型的には熱可塑性ポリマーと呼ばれる。例示的な熱可塑性ポリマー、ブレンド、混合物またはコポリマーには、これらに限定されないが、ポリオレフィン、ポリアセタール（またはポリオキシメチレン）、ポリアミド、ポリエステル、ポリスルフィド、ポリビニルアルコール、ポリビニルエステル、およびポリビニリデン（およびＰＶＤＦ、ＰＶＤＦ：ＨＦＰ、ＰＴＦＥ、ＰＥＯ、ＰＶＡ、ＰＡＮなどを含むことができる）を含む。ポリオレフィンには、限定されないが、ポリエチレン（例えば、ＬＤＰＥ、ＬＬＤＰＥ、ＨＤＰＥ、ＵＨＤＰＥ、ＵＨＭＷＰＥなどを含む）、ポリプロピレン、ポリブチレン、ポリメチルペンテン、これらのコポリマー、およびこれらのブレンドを含有する。ポリアミド（ナイロン）には、ポリアミド６、ポリアミド６６、ナイロン１０，１０、ポリフタルアミド（ＰＰＡ）、それらのコポリマー、およびそれらのブレンドを含有するが、これらに限定されない。ポリエステルには、ポリエステルテレフタレート、ポリブチルテレフタレート、それらのコポリマー、およびそれらのブレンドを含有するが、これらに限定されない。
【００５２】
ポリスルフィドには、ポリフェニルスルフィド、そのコポリマー、およびそれらのブレンドを含有するが、これらに限定されない。ポリビニルアルコールには、エチレン−ビニルアルコール、そのコポリマー、およびそれらのブレンドが含まれるが、これらに限定されない。ポリビニルエステルには、ポリ酢酸ビニル、エチレン酢酸ビニル、それらのコポリマー、およびそれらのブレンドが含まれるが、これらに限定されない。ポリビニリデンには、フッ化ポリビニリデン（例えば、ポリ塩化ビニリデン、ポリフッ化ビニリデン）、それらのコポリマー、およびそれらのブレンドを含有するが、これらに限定されない。さまざまな材料をポリマーに添加することができる。これらの材料は、個々の層またはセパレータ全体の性能または特性を修飾または強化するために加えられる。そのような材料には、ポリマーの溶融温度を低下させる材料を添加することができるが、これらに限定されない。典型的には、多層セパレータは、電池の電極間のイオン流を遮断するために、所定の温度においてその孔を閉じるように設計された層を含有する。この機能は、一般にシャットダウンと呼ばれる。
【００５３】
図４は、ＥＨ１２１１と比較した場合のミクロ層膜のサイクリング性能を示す。各サンプルにおいて、ミクロ層構造は、サイクル性能の維持または改良を示した。
【００５４】
少なくとも選択された実施態様において、ミクロ層またはナノ層は、例えば、ミクロ三層適用におけるＰＰとＰＥとの間の接着に影響を与えずに、例えばピン除去力を低減するために、１つまたは複数の層において、さまざまな添加剤を含有し得る。特定の場合には、添加剤は外側ミクロ層に適用されてもよい。外側ミクロ層は、シロキサン添加剤／ホモポリマーＰＰ／ホモポリマーＰＰを伴うＰＰを含有するか、またはそれからなることができる。添加剤は、フィルムの表面特性に影響を及ぼす可能性がある全てのものを含有することができ、いくつかの例には、ＰＥ、ステアリン酸カルシウム、ステアリン酸リチウムおよび／またはシロキサンを含有する。
【００５５】
少なくとも選択された実施態様、側面または目的に従って、本出願または発明は、別のポリマー膜におよび／または別の共押出された多層膜に、積層または接着された１つまたは複数の共押出多層膜を含む電池セパレータ、またはセパレータ膜に関し、および／または改良された強度、例えば、特に特定の厚さにおいて改良された穿刺強度を提供することができ、および／またはそのようなセパレータは、改良されたシャットダウンおよび／または割れの減少傾向を示し得る。
【００５６】
少なくとも特定の実施態様、側面または目的に従って、本出願または発明は、１つまたは複数の共押出多層ミクロ層および／またはナノ層膜を含む電池セパレータまたはセパレータ膜に関し、および／またはそのようなセパレータは、改良された強度、例えば改良された穿刺強度、特に特定の厚さにおける穿刺強度、および／または改良されたシャットダウンおよび／または割れの減少傾向を示し得る。
【００５７】
少なくとも特定の実施態様、側面または目的に従って、本出願または発明は、共押出され、別のポリマー膜および／または別の共押出多層膜に積層または接着された１つまたは複数の共押出多層ミクロ層および／またはナノ層膜を含む電池セパレータまたはセパレータ膜に関し、および／またはそのようなセパレータは、改良された強度、例えば改良された穿刺強度、特に特定の厚さにおける穿刺強度、および／または改良されたシャットダウンおよび／または割れの減少傾向を示し得る。
【００５８】
表２は、９のミクロ層の１２μｍ膜と、より従来型の構造の１２μｍ三層膜（ＥＨ１２１１）との比較を示す。従来の三層と比較した場合、本発明のミクロ層１２μｍ膜は、増加した機械的強度および収縮率の顕著な減少を示した。図６は、９のミクロ層１２μｍの微多孔膜についＭｉｘ  Ｐまたはｍｉｘ侵入試験結果を示す。本発明のミクロ層膜は、６５０Ｎの力で最大の侵入抵抗を示した。
【００５９】
【表２】
2018535517.tif 000004
【００６０】
表３は、９つのミクロ層１２μｍ膜（Ｒ０３８４）と従来の１２μｍ乾式法膜（ＥＨ１２１１）との比較を示す。ミクロ層構造は、比較可能な湿式法膜よりも大きな圧縮回復をもたらす。特定の応用においては、粉砕が少なく、および／またはより良好な圧縮回復が望まれる場合がある。
【００６１】
【表３】
2018535517.tif 000005
【００６２】
図５および表３は、さまざまな多孔質膜の圧縮プロファイルを示す。他の１２μｍ膜と比較すると、ミクロ層構造はバランスの取れた圧縮回復プロファイルを示し、一方、圧縮することができるが、ある特定のバッテリー使用においては重要な回復をもたらす。選択された実施態様において、本ミクロ層またはナノ層技術は、５０を超える層からなっていてもよい。
【００６３】
これらの層は、最初にキャストフィルムダイまたはブローフィルムダイのいずれかに入る前に、予めカプセル化されたフィードブロック内に生成されてもよい。ミクロ層は、層増加（図７の一例）または層の割れ（図８の一例）によってフィードブロック内に生成されてもよい。多孔質膜前駆体の製造に使用される場合、これらの技術は、強度および耐屈曲亀裂性をさらに改良し得る。これらの前駆体は積層され、アニールされ、延伸され、結果として生じる膜は改良された強度および靭性を示し得る。さらに、これらの技術を利用することにより、特に乾式法膜において、処理が非常に困難となり得る１Ｍより大きな分子量を有するポリマーを使用する必要性を少なくすることができる。
【００６４】
他の選択された特定の実施態様において、修飾された三層膜を生成するためにミクロ層を使用することができる。この実施態様においては、ミクロ層は、交互ポリマーを含むか、または交互ポリマーからなり、結果として生じる膜は、ＰＰ／ＰＥ／ＰＰ／ＰＥ／ＰＰ／ＰＥ／ＰＰ／ＰＥ／ＰＰである。前駆体膜は、ＰＰ／ＰＥ／ＰＰおよびＰＥ／ＰＰ／ＰＥのミクロ層を用いて押し出されてもよく、これらのミクロ層前駆体は、その後、一緒に積層され、次いで所望の多孔度を達成するように延伸されてもよい。ポリプロピレンは、任意のホモポリマーＰＰ、コポリマーＰＰおよび／またはポリマーブレンドであってもよい。使用されるポリエチレンは、高密度ポリエチレン（ＨＤＰＥ）またはコモノマーを有する任意のポリエチレン、コポリマーおよび／またはポリマーブレンドであってもよい。
【００６５】
【表４】
2018535517.tif 000006
【００６６】
また、特定の発明のミクロ層またはナノ層構造は、より大きな表面積を生み出し得る。
図１−３の断面ＳＥＭは、カラム、ピラー、カラム状、カラム様、カラム化のまたは実質的に垂直の結晶性ポリマー構造を示し得る。結晶性ポリマーのこれらのカラムまたはピラーは、強度を高め、ＤＢなどを改良し得る。
【００６７】
少なくとも選択された実施態様、側面または目的に従って、本出願または発明は、上記のニーズまたは問題に対処することができ、および／または新規のまたは改良された膜層、膜またはセパレータ膜、そのような膜を含む電池セパレータおよび／または関連する方法を提供する。少なくとも選択された実施態様に従って、本開示または発明は、新規のまたは改良された多孔質膜またはセパレータ膜、このような膜を含む電池セパレータ、および／または関連する方法に関する。
【００６８】
少なくともいくつかの実施態様に従って、本開示または発明は、新規のまたは改良された微多孔膜またはセパレータ膜、ミクロ層膜、１つまたは複数のミクロ層膜を含有する多層膜、このような膜を含む電池セパレータ、および／または関連する方法に関する。少なくとも特定の選択された実施態様に従って、本開示または発明は、１つまたは複数の新規のまたは改良された外層および／または内層、ミクロ層膜、多層微多孔膜を有する新規の、最適化されたまたは改良された微多孔膜またはセパレータ膜、または外層および内層を有するセパレータ膜に関し、いくつかの層が共押出しにより形成され、その全ての層が一緒に積層されて、新規の、最適化された、または改良された膜またはセパレータ膜を形成する。
【００６９】
いくつかの実施態様において、特定の層は、ホモポリマー、コポリマー、および／またはポリマーブレンドを含む。本発明は、このような膜、セパレータ膜またはセパレータの製造方法、および／またはこのような膜、セパレータ膜またはセパレータ、例えばリチウム電池セパレータとして使用する方法に関する。少なくとも選択された実施態様に従って、本出願または発明は、新規のまたは改良された多層および／またはミクロ層の多孔または微多孔膜、セパレータ膜、セパレータ、複合材、電気化学デバイス、電池、そのような膜、セパレータ、複合材、デバイス、および／または電池の製造方法に関する。少なくとも特定の選択された実施態様に従って、本発明は、多層である新規の改良されたセパレータ膜に関し、多層構造の１つまたは複数の層は、ダイに供給する１つまたは複数の押出機を有する多層またはミクロ層の共押出ダイにおいて製造される（一般に１つの層またはミクロ層あたり１つの押出機）。改良された膜、セパレータ膜および／またはセパレータは、好ましくは、改良されたシャットダウン、改良された強度、改良された絶縁破壊強度および／または減少する割れ傾向を示し得る。
【００７０】
本開示または発明は、新規のまたは改良された膜またはセパレータ膜、このような膜を含む電池セパレータ、および／または関連する方法に関し得る。少なくとも選択された実施態様に従って、本開示または発明は、新規のまたは改良された多孔質膜またはセパレータ膜、このような膜を含む電池セパレータ、および／または関連する方法に関する。少なくとも特定の実施態様に従って、本開示または発明は、新規のまたは改良された微多孔膜またはセパレータ膜、ミクロ層膜、１つまたは複数のミクロ層膜を含有する多層膜、このような膜を含む電池セパレータ、および／または関連する方法に関する。少なくとも１つの選択された実施態様に従って、本開示または発明は、１つまたは複数の新規のまたは改良された微多孔膜、または外層および／または内層、ミクロ層膜、多層微多孔膜または外層および内層を有するセパレータ膜を有する新規の、最適化されたまたは改良されたセパレータ膜に関し、それらの層のいくつかは共押出によって生成され、その層の全てが一緒に積層されて、新規の最適化されたまたは改良された膜またはセパレータ膜を形成する。いくつかの態様において、特定の層は、ホモポリマー、コポリマー、および／またはポリマーブレンドを含む。
【００７１】
本発明は、このような膜、セパレータ膜またはセパレータの製造方法、および／またはこのような膜、セパレータ膜、または例えばリチウム電池セパレータとしてセパレータを使用する方法にも関する。少なくとも選択された実施態様に従って、本出願または発明は、新規のまたは改良された多層および／またはミクロ層の多孔質または微多孔膜、セパレータ膜、セパレータ、複合材、電気化学デバイス、電池、そのような膜、セパレータ、複合材料、デバイスおよび／または電池の製造方法に関する。少なくとも特定の選択された実施態様に従って、本発明は、新規のまたは改良された多層のセパレータ膜に関し、多層構造の１つまたは複数の層が、複数の押出機を有する多層またはミクロ層共押出ダイにおいて製造される。改良された膜、セパレータ膜、またはセパレータは、好ましくは、改良されたシャットダウン、改良された強度、改良された絶縁破壊強度、および／または低減された割れ傾向を示し得る。
【００７２】
少なくとも選択された実施態様に従って、電池セパレータまたはセパレータ膜は、任意に別のポリマー膜に積層または接着された、１つまたは複数の共押出多重ミクロ層膜を含む。本明細書に記載されるセパレータは、改良された強度、例えば特に特定の厚さでの改良された穿刺強度を提供することができ、改良されたシャットダウンおよび／または低減された割れ傾向を示し得る。
【００７３】
（試験方法）
（ガーレー）
ガーレーは、本明細書では日本工業規格（ＪＩＳガーレー）として定義され、王研（ＯＨＫＥＮ）式透気度試験機を用いて測定される。ＪＩＳ  Ｇｕｒｌｅｙは、１００ｃｃの空気が４．９インチの一定水圧において１平方インチのフィルムを通過するのに必要な秒単位の時間として定義される。
【００７４】
（厚さ）
厚さは、Ｅｍｖｅｃｏ  Ｍｉｃｒｏｇａｇｅ  ２１０−Ａマイクロメーター厚さ試験機および試験手順ＡＳＴＭ  Ｄ３７４を使用して、μｍ単位で測定される。
【００７５】
（引張強度）
機械方向（ＭＤ）および横方向（ＴＤ）引張強度は、ＡＳＴＭ−８８２手順によるＩｎｓｔｒｏｎ  Ｍｏｄｅｌ  ４２０１を使用して測定される。
【００７６】
（伸び）
破断時のＭＤ伸び％は、サンプルを破断するために要する最大引張強度において測定された試験サンプルの機械方向に沿った試験サンプルの伸長のパーセントである。
破断時のＴＤ伸び％は、サンプルを破断するために要する最大引張強度において測定された試験サンプルの横方向に沿った試験サンプルの伸長のパーセントである。
【００７７】
（穿刺強度）
穿孔強度は、ＡＳＴＭ  Ｄ３７６３に基づくＩｎｓｔｒｏｎ  Ｍｏｄｅｌ  ４４４２を使用して測定される。測定は、微多孔膜の幅にわたって行われ、穿刺強度は、試験サンプルを穿刺するのに必要な力として定義される。
【００７８】
（熱収縮率）
収縮率は、２枚の紙の間に試験サンプルを置き、紙の間にサンプルを挟み込んでオーブン中に吊るすことによって測定される。「１０５℃１時間」試験の場合、試料を１０５℃のオーブンに１時間入れる。オーブン内で指定の加熱時間の後、各サンプルを取り出し、両面粘着テープを使用して平らな対向面にテープで貼り付け、正確な長さと幅の測定のためにサンプルを平らにして平滑にした。収縮率は、機械方向（ＭＤ）および横方向（ＴＤ）の両方の方向で測定され、％ＭＤ収縮率および％ＴＤ収縮率として表される。
【００７９】
（孔サイズ）
孔サイズは、Ｐｏｒｏｕｓ  Ｍａｔｅｒｉａｌｓ，  Ｉｎｃ．  （ＰＭＩ）から入手可能のＡｑｕａｐｏｒｅを使用して測定される。孔サイズは、μｍ単位で表される。
【００８０】
（多孔度）
微多孔フィルム試料の多孔度は、ＡＳＴＭ法Ｄ−２８７３を使用して測定され、機械方向（ＭＤ）および横方向（ＴＤ）の両方で測定された、微多孔膜の空隙の百分率として定義される。
（絶縁破壊（ＤＢ））
試料の絶縁破壊が観察されるまで、セパレータ膜に電圧を印加する。強力なセパレータは高いＤＢを示す。セパレータ膜の不均一性は、ＤＢ値を低下させる。
【００８１】
（圧縮弾性率）
圧縮弾性率は、ＴＭＡ  Ｑ４００および半球プローブを使用して評価された。５ｍｍ×５ｍｍの試料を１Ｎ（５６８Ｎ／ｃｍ2）まで一定の速度で圧縮し、次に周囲温度にて一定速度で圧力を０Ｎに戻すように解放する。圧縮および回復中の寸法変化の割合は、試料の初期厚さに基づいて推定される。
【００８２】
（混合侵入）
混合侵入とは、カソードとアノードの材料の間に配置されたときにセパレータを通って短絡するのに必要な力である。この試験は、電池組立中にセパレータが短絡する傾向を示すために使用される。この方法の詳細は、ＵＳ２０１０／２０９７５８に記載されている。
【００８３】
（サイクリング）
全てのサイクリングは定電流（ＣＣ）モードで行われた。使用される陰極は５２３ＮＭＣである。使用されるアノードは優れたグラファイトである。電解質は、３：７ｖ：ｖＥＣ：ＥＭＣ溶媒中１ＭのＬｉＰＦ６塩を使用した。電圧ウィンドウは３．０〜４．３Ｖである。サイクル１〜５は、Ｃ／１０の充電率と放電率を有する。サイクル６−１０は、Ｃ／５の充電率および放電率を有する。サイクル１１−１５は、Ｃ／５の充電率とＣ／２の放電率を有する。サイクル１６−２０は、Ｃ／５の充電率と１Ｃの放電率（充放電率容量；１Ｃは６０分間の完全充電または放電の率である。）を有する。サイクル２１−２５は、Ｃ／５の充電率と５Ｃの放電率を有する。サイクル２６−３０は、Ｃ／５の充電率と１０Ｃの放電率を有する。サイクル３１−３５は、Ｃ／１０の充電率および放電率を有する。
【図１】
2018535517.tif 000007
【図２】
2018535517.tif 000008
【図３】
2018535517.tif 000009
【図４】
2018535517.tif 000010
【図５】
2018535517.tif 000011
【図６】
2018535517.tif 000012
【図７】
2018535517.tif 000013
【図８】
2018535517.tif 000014
【図９】
2018535517.tif 000015
【図１０】
2018535517.tif 000016
【図１１】
2018535517.tif 000017
【図１２】
2018535517.tif 000018
【手続補正書】
【提出日】平成30年7月11日(2018.7.11)
【手続補正１】
【補正対象書類名】特許請求の範囲
【補正対象項目名】全文
【補正方法】変更
【補正の内容】
【特許請求の範囲】
【請求項１】
２μｍ未満の厚さを有する複数の多孔質ポリマーミクロ層またはポリマーナノ層を含む少なくとも１つの微多孔質セパレータ膜またはサブ膜を含む、リチウム電池用の電池セパレータ。
【請求項２】
ポリマーミクロ層またはポリマーナノ層を有する複数の前記セパレータ膜またはサブ膜が、互いに積層されるか、または微多孔質ポリマー膜に積層された、請求項１に記載の電池セパレータ。
【請求項３】
ポリマーミクロ層またはポリマーナノ層を有する前記セパレータ膜またはサブ膜の少なくとも１つが、少なくとも３つのポリマーミクロ層またはポリマーナノ層を有する、請求項１に記載の電池セパレータ。
【請求項４】
ポリマーミクロ層またはポリマーナノ層を有する前記セパレータ膜またはサブ膜の少なくとも１つが、１または複数のポリオレフィンから製造される、請求項１に記載の電池セパレータ。
【請求項５】
ポリマーミクロ層またはナノ層を有する前記セパレータ膜またはサブ膜の少なくとも１つが、共押出し乾式法ポリオレフィンミクロ層またはポリオレフィンナノ層からなる、請求項１に記載の電池セパレータ。
【請求項６】
ポリマーミクロ層またはポリマーナノ層を有する少なくとも２つの前記セパレータ膜またはサブ膜を含む、請求項１に記載の電池セパレータ。
【請求項７】
ポリマーミクロ層またはナノ層を有する少なくとも３つの前記セパレータ膜またはサブ膜を含む、請求項１に記載の電池セパレータ。
【請求項８】
請求項１に記載の電池セパレータを含むリチウム電池。
【請求項９】
他のポリマー膜に積層または接着された、２μｍ未満の厚さを有する１または複数の微多孔質の共押出し多重ミクロ層または多重ナノ層のポリマー膜またはサブ膜を含む膜。
【請求項１０】
他のポリマー膜に積層または接着された、２μｍ未満の厚さを有する１または複数の共押出された多重ミクロ層膜を含む電池セパレータであって、前記セパレータが、改良された強度、および／または改良されたシャットダウン、および／または割れの減少傾向のうちの少なくとも１つを提供する電池セパレータ。
【請求項１１】
他のポリマー膜に積層または接着された、１または複数の共押出された多重ミクロ層または多重ナノ層膜を含み、改良された強度、および／または改良された穿刺強度、改良されたシャットダウン、および／または割れの減少傾向のうちの少なくとも１つを示すセパレータ膜。
【請求項１２】
請求項９に記載の膜を含むリチウム電池。
【請求項１３】
請求項１０に記載の電池セパレータを含むリチウム電池。
【請求項１４】
請求項１１に記載のセパレータ膜を含むリチウム電池。
【請求項１５】
請求項１に記載の電池セパレータを含む二次リチウム電池。
【請求項１６】
請求項１に記載の電池セパレータを含むリチウムイオン電池。
【請求項１７】
少なくとも９層の前記ポリマーミクロ層または前記ポリマーナノ層を有する請求項１に記載の電池セパレータ。
【請求項１８】
少なくとも２層の前記サブ膜を有する請求項３に記載の電池セパレータ。
【請求項１９】
少なくとも３層の前記サブ膜を有する請求項３に記載の電池セパレータ。
【国際調査報告】
2018535517.tif 000019
2018535517.tif 000020
2018535517.tif 000021